FR 2943835 A1 20101001 FR 0952040 A 20090331 Procédé de conditionnement de déchets radioactifs sous forme de roche synthétique La présente invention concerne un procédé de conditionnement de déchets radioactifs, dans lequel on porte des déchets radioactifs en fusion et on obtient, après refroidissement, un monolithe de roche minérale, vitreuse ou vitrocristalline, dans lequel sont inclus lesdits déchets radioactifs. La présente invention concerne, plus particulièrement, un procédé de traitement d'une catégorie particulière de déchets radioactifs, à savoir les déchets radioactifs dits FA/MA (c'est-à-dire faiblement actifs ou moyennement actifs), destinés à être stockés en surface. Il s'agit de déchets radioactifs dont la radioactivité résiduelle après 300 ans doit avoir diminué pour ne plus constituer alors un risque sanitaire à l'issue de cette période. Parmi ces déchets, on distingue essentiellement : - des déchets dits "homogènes" de faible granulométrie, notamment inférieure à 1 mm, tels que les terres, les boues, des cendres, des sables, des poussières ou des poudres, des poussières de filtre, et - des déchets dits "hétérogènes" de plus forte granulométrie, notamment supérieure à 1 cm, de préférence de 1 à 5 cm, tels que des cailloux, des gravats de béton, des ferrailles, des plastiques, du verre,... Le procédé selon l'invention s'adresse en pratique essentiellement aux déchets homogènes, mais concerne également certains déchets hétérogènes comme les gravats de béton, comme explicité ci-après. Le procédé selon la présente invention concerne plus particulièrement le traitement de matériau constitué essentiellement de calcaire (CaCO2), silice (SiO2) et d'oxydes trivalents, tels que alumine (AI2O3) ou hématite (Fe2O3) et, éventuellement, anhydride borique (B203). On retrouve ce type de matériau dans : a- des terres calcaires à base d'aluminosilicate, carbonate de calcium et silice, contaminées suite à des fuites de radioactivité à l'extérieur d'une installation nucléaire. On évalue à environ 5 000 m3 le volume de terre contaminée à traiter en France. b- des boues produites par les installations nucléaires, y compris les centrales nucléaires, comportant des résidus constitués d'un mélange d'oxydes métalliques, de poussière de béton provenant du bâtiment, de produits organiques et d'eau issue du procédé. Le volume d'extraits secs de ces boues contaminées à traiter représente au moins 100 m3/an. c- des bétons des infrastructures des installations nucléaires, dont les anciens réacteurs de puissance à l'arrêt, en fin de vie à démanteler. Cette troisième source représente au moins 10 000 m3 de béton FA/MA. Dans les procédés actuellement utilisés pour conditionner les déchets FA/MA visés par le procédé selon l'invention, la principale technique mise en oeuvre aujourd'hui consiste à les mélanger à un coulis de mortier de manière à constituer, après séchage, un bloc de béton renfermant le déchet initial et sa radioactivité. L'inconvénient majeur de cette technique est que les taux d'incorporation, à savoir le volume du déchet initial divisé par le volume du béton final, sont très faibles, à savoir entre 0,2 et 0,5 selon les déchets traités. En d'autres termes, le volume du béton final est très important par rapport au volume de déchet initial, ce qui implique des coûts de stockage élevés car les coûts de stockage sont rapportés au volume stocké. D'autre part, on transforme en déchet radioactifs des quantités industrielles de ciment et de béton non radioactifs. On a tenté de développer d'autres procédés de façon à augmenter le taux d'incorporation des déchets, en alternative à l'immobilisation dans une matrice de liants hydrauliques, telle que du mortier. En particulier, dans FR 2 741 552, on décrit un procédé de conditionnement de déchets toxiques consistant en une immobilisation des déchets dans une matrice vitreuse, c'est-à-dire conduisant à l'obtention d'un monolithe présentant la composition du point eutectique ternaire de plus faible température de fusion dans le diagramme ternaire des phases cristallines thermodynamique CAS (chaux/alumine/silice), à savoir à une température thermodynamique de fusion théorique inférieure à 1 300°C. Pour ce faire, on ajuste la composition des déchets radioactifs à conditionner à l'aide de composés de calcaire, silice et/ou alumine, de manière à obtenir, après fusion, une composition cible finale autour de l'eutectique ternaire en cause, avec : - 10 à 16% en poids de Al203, et - 59 à 65% en poids de SiO2, et - 22 à 28% en poids de CaO. Dans les matériaux de déchets radioactifs visés par le procédé selon l'invention, l'eau s'évapore à 100°C, les matières organiques brulent entre 300 et 500°C et le carbonate de calcium se dissocie vers 900°C pour devenir de la chaux (CaO) en dégazant du CO2. D'autres produits susceptibles d'entrer dans la composition des déchets radioactifs à traiter, voire dans la composition des additifs, se décomposent à haute température pour devenir des oxydes, tels que nitrates, sulfates. Du fait de l'évaporation de l'eau, de la combustion des produits organiques et de la calcination, les déchets que l'on veut traiter perdent de la masse par chauffage à haute température. Le taux de perte au feu, à savoir la masse perdue divisée par la masse initiale, peut être de 25 à 40%, ce qui, avec l'effet de densification lorsque l'on passe d'un solide divisé à un monolithe, explique la possibilité de réduire le volume de déchets avec un taux d'incorporation important. Toutefois, ce procédé présente un certain nombre d'inconvénients suivants qui en empêche la fabrication industrielle : - La forte teneur en silice du verre obtenu (59 à 65% en poids de SiO2) a pour conséquence une forte viscosité du bain de fusion, surtout à basse température (moins de 1 300°C), ce qui rend difficile l'homogénéisation du bain de fusion lorsque celui-ci représente un volume important. Or, les inhomogénéités dans le bain de fusion se traduisent par des inhomogénéités dans le bloc de verre obtenu après refroidissement et, donc, par l'apparition de fortes contraintes mécaniques internes lors du refroidissement qui constituent des risques d'éclatement du bloc de verre ultérieurement. De tels défauts sont inacceptables pour un stockage de déchets radioactifs en surface. - Le dégazage de CO2, lorsque l'on chauffe le calcaire à 900°C, produit des bulles dans le bain de fusion et ces bulles ne peuvent pas s'échapper du bain de fusion compte-tenu de sa forte viscosité, de sorte que le taux d'incorporation des déchets radioactifs dans le monolithe final s'en trouve diminué. - Compte-tenu de ces risques d'éclatement du verre, le brevet FR 2 741 552 impose la mise en oeuvre d'une étape de recuit du monolithe à une température supérieure à 700°C avant l'étape de refroidissement. La vitesse de refroidissement préconisée pour des blocs de verre de taille industrielle est de 1°C/h à partir d'une température de recuit de 750°C. Ceci impose une durée de refroidissement d'un mois du monolithe avant d'atteindre la température ambiante. Pour une installation industrielle traitant 1 000 tonnes par an, un four de refroidissement devrait pouvoir contenir jusqu'à 400 blocs de verre immobilisés pendant 1 mois. - Par ailleurs, la composition du verre, dans sa composition eutectique ternaire, est assez éloignée de celle de la plupart des déchets radioactifs à base de terre calcaire et/ou béton, nécessitant, dès lors, un ajustement de la composition amenant à doubler la masse initiale du déchet pour obtenir la composition cible. En pratique, le taux d'incorporation obtenu dans FR 2 741 552 ne dépasse pas 2. - Enfin, compte-tenu de l'inhomogénéité du bain de fusion, il est nécessaire de mettre en oeuvre une température de fusion bien supérieure à la température thermodynamique théorique de fusion, comme explicité ci-après. Pour toutes ces raisons, le procédé décrit dans FR 2 741 552 n'a jamais pu être mise en oeuvre industriellement. On connaît également des procédés, tels que décrits dans FR 2 502 999, consistant à réaliser une roche artificielle, c'est-à-dire un solide comportant des phases cristallines et des phases vitreuses, en plongeant des électrodes dans les matériaux de déchets radioactifs à confiner, puis à faire passer un courant jusqu'à fondre l'environnement des électrodes. Dans WO 03/038361, ce traitement est appliqué directement aux déchets conditionnés dans des conteneurs. Ce procédé n'est pas applicable tel quel au traitement de déchets radioactifs consistant en des terres calcaires et/ou gravats de béton ou boues de centrales nucléaires, car le calcaire qu'ils contiennent produit de la chaux qui réagit violemment avec l'eau et est extrêmement soluble, ce qui est incompatible avec le conditionnement de déchets radioactifs. En outre, le calcaire se transforme en chaux à 900°C mais avec émanation de CO2, mais la chaux (CaO) fond à plus de 2 500°C. A cette température, la plupart des éléments radioactifs (césium, ruthénium, plutonium) sont volatils. Enfin, pour des raisons explicité ci-après, le bain de fusion aurait des propriétés extrêmement corrosives, de sorte que le conteneur métallique ou en béton des déchets serait complètement dissout. Le but de la présente invention est de fournir un procédé de conditionnement au confinement de déchets radioactifs, qui permette d'atteindre un taux d'incorporation élevé, supérieur à 2, notamment de 2 à 4, dans des conditions d'application industrielle. Un autre but de la présente invention est de fournir un déchet final confiné sous forme de monolithe plus ou moins cristallisé, de type vitreux, solide, polycristallin, avec des joints de grains vitreux (roche artificielle), qui vérifie les propriétés de résistance à la compression du bloc solide d'au moins 8 MPa et d'insolubilité qui le rendent propre à un stockage dans les centres de stockage en surface. Le critère de résistance à la compression signifie que le bloc de déchet final doit être suffisamment solide pour ne pas éclater en petits morceaux, lors du refroidissement ou ultérieurement. Le critère de d'insolubilité signifie que le déchet final ne doit pas être soluble et, surtout, qu'il ne réagit pas avec l'eau. Enfin, un autre but de la présente invention est de fournir un procédé de confinement qui permette une application industrielle, avec un temps de refroidissement réduit, sans bien sur que les contraintes thermiques de refroidissement ne fassent éclater le bloc, et une température de fusion compatible avec la rétention dans le bain de fusion d'au moins 50% des éléments radioactifs volatiles. Le procédé selon l'invention consiste à chauffer des déchets après ajustement de leur composition, par ajout d'additifs ou par mélange de déchets, de manière à les faire fondre et à les couler dans un conteneur dans lequel ils sont conditionnés sous forme de monolithes de roche artificielle ou verre. Plus précisément, la présente invention fournit un procédé de conditionnement de déchets radioactifs, dans lequel on réalise les étapes successives suivantes : a/ on traite des déchets radioactifs dont la composition de l'extrait sec après calcination à 950°C, appelé ci-après composition de départ, comprend au moins 90% de composés choisis parmi CaO, Fe2O3, SiO2, Al2O3 et B2O3, et on complémente la composition desdits déchets de manière à atteindre une composition cible desdits déchets complémentés après calcination, et b/ on porte lesdits déchets radioactifs complémentés en fusion et c/ on coule ledit bain de fusion dans un conteneur, de manière à obtenir, après refroidissement, un monolithe de roche synthétique, vitreuse ou vitro-cristalline, dans lequel sont inclus lesdits déchets radioactifs, caractérisé en ce que ladite composition de départ et ladite composition cible répondent aux définitions suivantes, dans un système ternaire CaO, SiO2 et X203, dans lequel X203 est un oxyde trivalent ou mélange d'oxydes trivalents choisis parmi Al2O3, Fe2O3 ou B2O3 - pour ladite composition de départ - Pc et Px sont inférieurs à 90%, et - Ps est inférieur à 75%, et - pour ladite composition cible : - Pc est de 35 à 55%, de préférence de 40 à 50 %, et - Ps est de 10 à 45%, de préférence de 20 à 40%, avec dans les deux cas : Pc+PS+PX = 100%, et PX = PA+PH+PB, avec Pc = [Mc/(Mc+MS+MA+0,28MH+2MB)] x 100%, et Ps = [MS/(Mc+MS+MA+0,28MH+2MB)] x 100%, et PA = [MA/(Mc+MS+MA+0,28MH+2MB)] x 100%, et . PH = [0,28MH/(Mc+MS+MA+0,28MH+2MB)] x 100%, et . PB = [2MB/(Mc+MS+MA+0,28MH+2MB)] x 100%, et . PI et MI sont les pourcentages massiques et, respectivement, masses de CaO (I =C), SiO2 (I=S), AI2O3 (I=A), Fe2O3 (I=H) et B2O3 (I= B). On comprend qu'à l'étape a/, on complémente la composition de dits déchets radioactifs, de manière à atteindre une dite composition cible, laquelle est aussi la composition du monolithe obtenu à l'issue de l'étape c/. On entend ici par "composition de départ", la composition des déchets radioactifs non complémentés, celle-ci étant, toutefois, calculée en fonction de ce qu'elle serait après calcination. Dans la composition de départ, le pourcentage en masse est rapporté à la masse de CaO et non de CaCO3, et/ou Ca(OH)2, le cas échéant, car CaCO3 et Ca(OH)2 après calcination à 950°C se transforment en CaO. De même, en ce qui concerne l'alumine, la silice et l'oxyde de bore, les déchets radioactifs de départ comprennent en général plutôt des précurseurs, tels que des hydrates, des sels de silicate, sulfate, nitrate, des acides, notamment l'acide borique H3PO3, et/ou des hydroxydes de ces molécules donnant, après calcination, de l'alumine, de la silice et de l'oxyde de bore. Il est ainsi possible de situer la composition de départ et la composition cible dans le même diagramme ternaire CaO, SiO2, X203. Cette composition cible est particulièrement avantageuse car elle permet d'obtenir, comme il sera explicité ci-après, un bain de fusion relativement peu visqueux et donc plus homogène, d'où il résulte qu'il est possible d'obtenir des monolithes vitreux ou cristallins, présentant des propriétés mécaniques avantageuses sans nécessiter de recuit et avec des durée de refroidissement réduites. Ceci est du, en particulier, en ce que, dans ce domaine relativement réduit de la composition cible, les diagrammes ternaires chaux/alumine/silice, chaux/hématite/silice et chaux/anhydride borique/silice présentent des phases cristallines relativement similaires avec, dans tous les cas, une vallée eutectique sensiblement au centre des parallélogrammes ainsi définis, comme explicité ci-après et représentés sur la figure 1. Le parallélogramme est défini volontairement de manière à ce que la vallée eutectique soit excentrée, à cause de la dissymétrie de la vallée, présentant un flanc gauche abrupt (la température de fusion augmente très rapidement lorsque l'on s'éloigne de l'eutectique) et un flanc droit en pente douce. Un monolithe d'une composition cible, telle que définie ci-dessus, permet d'atteindre des taux d'incorporation (volume du déchet initial/volume du déchet conditionné sous forme de monolithe) supérieurs à 2 pour des déchets dont ladite composition de départ est constituée d'au moins 90% de composés choisis parmi CaO, SiO2, AI2O3, Fe2O3 et B2O3, d'une part, et, d'autre part, et qui vérifie les pourcentages massique suivants, après calcination, dans un système ternaire CaO, SiO2, X203 tel que défini ci-dessus: PS On observe, en particulier, que l'on obtient des taux d'incorporation compris entre 2,4 et 8,1 suivant la composition des déchets de départ. Un autre avantage de cette composition cible des monolithes incluant les déchets radioactifs immobilisés dans un bloc solide plus ou moins cristallisé, sous forme de verre ou, de préférence, sous forme de roche artificielle de solides polycristallins avec des joints de grains vitreux, est qu'il respecte les spécifications règlementaires en termes de résistance à la compression du bloc solide d'au moins 8 Mpa, et résistance à la solubilisation. Par ailleurs, ce procédé est particulièrement intéressant en application industrielle car il permet : - de couler de gros blocs de dits monolithes, notamment d'au moins 200 I, voire jusqu'à 500 I, dans un temps de refroidissement raisonnable, notamment pas plus de deux semaines, voire pas plus d'une semaine et la plupart du temps en moins de 24 heures, sans, bien sur, que les contraintes thermiques ne fassent éclater le bloc en petits morceaux lors du refroidissement, et - une rétention, dans le bain de fusion puis dans le bloc solide de monolithe, d'au moins 50% des éléments radioactifs volatiles tels que le césium ou plutonium. La composition, dans le système ternaire CaO, SiO2, X203, correspond à un domaine de phase cristalline dans les différents diagrammes ternaires (CaO, SiO2, Al2O3), (CaO, SiO2, Fe2O3) et (CaO, SiO2, Be2O3) correspondant à la région de vallées eutectiques, à savoir: - pour le diagramme CAS (chaux/alumine/silice) (figure 1), la vallée eutectique séparant la larnite (Ca2SiO4) et la géhlénite (Ca2Al2SiO7) d'une part, et, d'autre part, les vallées eutectiques entre la larnite et la rankinite (3CaO.2SiO2) et la pseudo-wollastonite (CaO.SiO2) et, la vallée eutectique séparant la pseudo wollastonite et la géhlénite avec un eutectique triple pseudo- wollastonite/géhlénite/anorthite (CaO.Al2O3.2SiO2), et enfin, en bas du diagramme, les 2 vallées entre 3CaO.Al2O3, 5CaO.3Al2O3 et CaO.Al2O3. - pour le diagramme ternaire chaux/hématite/silice (figure 4), cette composition cible correspond aux régions des vallées eutectiques entre la larnite et l'hématite, la larnite et la rankinite, la rankinite et la pseudo-wollastonite, et, en bas du diagramme, l'ensemble de vallées entre 2CaO.Fe203, CaO.Fe203, CaO.2 Fe2O3 et hématite. - pour le diagramme chaux/anhydride borique/silice (figure 5), cette composition cible correspond aux régions des vallées eutectiques entre la larnite (2CaO.SiO2, indiqué par "C2S" sur le diagramme) et la pseudo-wollastonite (CaO.SiO2), puis, plus bas, entre les composés 3CaO.B203 et 2CaO.B203. Initialement, les inventeurs ont testé des déchets à base de terre calcaire en y ajoutant de l'alumine, et différents autres déchets à base de CaCO3, SiO2 et AI2O3 en y ajoutant de l'alumine. C'est ainsi qu'ils ont défini un domaine de composition cible tel que défini ci-dessus dans le diagramme ternaire CAS. Puis, ils ont constaté empiriquement qu'en remplaçant l'alumine par d'autres oxydes trivalents, à savoir l'anhydride borique B2O3, notamment présent en grande quantité dans les concentrats d'évaporateur de centrales nucléaires, et l'hématite Fe2O3, présent en grande quantité dans les boues de centrales nucléaires, on pouvait assimiler l'hématite Fe2O3 et l'anhydride borique B2O3 à de l'alumine dans le diagramme CAS (chaux/alumine/silice), pour autant que l'on affecte aux masses d'hématite et d'anhydride borique prises en compte les coefficients de 0,28 et, respectivement, 2 décrits ci-dessus. En d'autres termes, on prend en compte une masse totale d'oxyde trivalent équivalent à l'alumine, à savoir l'addition de la masse d'alumine réelle + 0,28 fois la masse d'hématite + 2 fois la masse d'anhydride borique. Dans ce cas, la composition cible correspond à des compositions contenues dans un diagramme théorique CXS, X représentant X203, à savoir un mélange de AI2O3, Fe2O3 et B2O3, et correspondant au parallélogramme A de la figure 1, dans le diagramme CAS. Les coefficients d'équivalence de 0,28 et 2 mentionnés ci-dessus ne résultent pas simplement d'une constatation empirique mais sont corroborés à partir de la comparaison des diagrammes ternaires chaux/alumine/silice, chaux/hématite/silice et chaux/anhydride borique/silice, comme explicité plus loin en référence à la figure 8, et résultant de ce que : - un ensemble relativement rectiligne de vallées eutectiques rejoint le point M de la ligne CaO-SiO2 à un point P de ligne CaO-X203 dans les trois triangles des trois diagrammes ternaire, et - la position du point M ne dépend pas de la nature de l'oxyde trivalent et se situe dans le domaine de la rankinite. En revanche, les positions du point P, pour les diagrammes des différents oxydes trivalents, permettent de déterminer ces coefficients d'équivalence. On notera, en outre, que, dans les trois diagrammes, si on déséquilibre la composition pour s'éloigner de l'eutectique, la température de fusion augmente relativement vite à gauche de la vallée (excès de chaux) et relativement plus lentement à droite de la vallée (déficit de chaux). Selon la présente invention, le fait que les régions de la composition cible soient autour de vallées eutectiques binaires, plutôt qu'autour d'un eutectique ternaire comme dans FR 2 741 552, est beaucoup mieux adapté au traitement de déchets. En effet, la composition d'un déchet est, par nature, variable et une vallée s'étendant autour d'une ligne, sensiblement rectiligne dans un diagramme ternaire, offre un éventail de compositions cible plus important, ce qui permet d'obtenir cette composition cible en mettant en oeuvre, le cas échéant, des quantités d'additifs réduites par rapport à celles nécessaires pour un monolithe de composition autour d'un point ternaire, comme dans le brevet antérieur FR 2 741 552. Enfin, un autre avantage de la composition cible selon la présente invention tient en ce que les teneurs en silice sont, comparativement, réduites par rapport à celles de la composition de l'eutectique ternaire du brevet antérieur FR 2 741 552, ce qui correspond à une viscosité comparativement réduite. Il en résulte un écart réduit entre la température de fusion effective et la température de fusion thermodynamique théorique. En effet, les températures de fusion indiquées dans les diagrammes ternaires, tels que les diagrammes CAS, sont des températures thermodynamique, en ce sens qu'elles ont été obtenues en fondant d'abord le mélange à une température très supérieure, de manière à parfaitement homogénéiser le bain, puis en diminuant lentement la température et en relevant la température de cristallisation. En pratique, toutefois, l'hétérogénéité du mélange impose de chauffer bien au-delà de la température thermodynamique pour obtenir la fusion des différents constituants d'agrégats de SiO2, CaCO3 et X203. En effet, même avec un mélange intime, par exemple de terre avec de la poudre d'alumine, il faudra fondre un grain d'alumine et un grain de terre pour obtenir un mélange à l'échelle moléculaire, c'est-à-dire une homogénéisation de la composition chimique. Ainsi les essais montrent que l'eutectique sélectionné selon la présente invention présente des caractéristiques intéressantes pour la fusion des déchets car la température de fusion effective ne dépasse pas la température thermodynamique de plus de 100°C, voire 70°C, pour le traitement de terre complémenté d'alumine, 270°C pour le traitement de béton complémenté par de l'alumine, alors que, pour un verre autour de la composition eutectique ternaire selon le brevet FR 2 741 752, l'écart peut dépasser 500°C, ce qui diminue fortement l'intérêt de travailler autour du point de l'eutectique ternaire du diagramme CAS à une température thermodynamique théorique de 1 170°C, mais qui, pour des raisons d'homogénéisation de la composition chimique, nécessite des températures de fusion effectivement sensiblement identiques à celles obtenues selon la présente invention. Enfin, par ailleurs, une faible viscosité limite la subsistance de bulles de gaz dans le produit final, ce qui aurait un effet négatif, d'une part, sur le taux d'incorporation mais, d'autre part, également sur la résistance mécanique à l'éclatement, étant entendu que, comme mentionné précédemment, dans le cadre du traitement de déchets radioactifs, l'objectif est d'obtenir un bloc solide, résistant à la fissuration et à l'éclatement. On préfère les compositions cible présentant une teneur en silice PS inférieure à 40%, de façon à réduire la viscosité du bain de fusion et, ainsi, en faciliter l'homogénéisation et réduire la température de fusion. Plus particulièrement, un procédé selon la présente invention présente les caractéristiques suivantes : - à l'étape b/, on chauffe les déchets radioactifs dans un creuset et on les porte en fusion à une température de 1 250 à 1 650°C, et - à l'étape c/, on coule ledit bain de fusion dans un conteneur, de préférence de contenance d'au moins 200 I, de préférence encore de contenance d'au moins 500 I, en vue de former desdits monolithes et on refroidit ledit bain de fusion ainsi conditionné, sans recuit, jusqu'à température ambiante, en une durée inférieure à 15 jours, de préférence inférieure à une semaine, de préférence encore inférieure à 24 heures. Pour des monolithes de poids réduit, inférieur ou égal à 2 kg, le refroidissement peut même être obtenu en moins de 2 heures. On comprend qu'à l'étape b-, la température de fusion représente la température à laquelle le mélange du bain de fusion est homogénéisé en composition chimique. La présence d'hématite (Fe2O3) et/ou d'anhydride borique (B203) à la place et/ou en complément à de l'alumine (Al2O3) dans ladite composition cible a pour effet de baisser significativement les valeurs de température de fusion, surtout en présence d'anhydride borique. En pratique, on obtient des monolithes cible décrits ci-dessus à partir de ces produits de départ avec des températures de fusion comprises entre 1 550 et 1 620°C, le plus souvent entre 1 500 et 1 600°C, en l'absence d'oxyde de bore ou anhydride borique dans la composition cible. Dans un mode préféré de réalisation, à l'étape c/, on effectue l'étape de refroidissement en deux étapes, à savoir : c.1/ on limite la vitesse de refroidissement dudit conteneur rempli dudit bain de fusion, dans la phase de refroidissement entre 1 250 et 1 000°C, à une vitesse de refroidissement comprise entre 50°C/h et 250°C/h, de préférence en l'enfouissant dans un lit de particules de matériau réfractaire, telles que des particules d'alumine, et en le laissant refroidir naturellement dans un local à température ambiante et, de préférence encore en balayant ledit conteneur avec un flux d'air à température ambiante à une vitesse de 0,1 à 1 m/s, puis c.2/ on termine le refroidissement dudit conteneur de 1 000°C jusqu'à la température ambiante, sans limitation de vitesse de refroidissement, de préférence en plaçant ledit conteneur à l'air libre ou en le trempant dans l'eau froide jusqu'à ce que sa température descende jusqu'à la température ambiante. A l'étape c.1/ ci-dessus, on diminue la vitesse de manière à permettre la cristallisation du monolithe, tout en préservant une vitesse minimale de refroidissement, de manière à ce que ledit conteneur ne fonde pas. Plus particulièrement, lesdits déchets radioactifs sont constitués de terre calcaire, gravats de béton, boues de centrales nucléaires, concentrats d'évaporateurs de centrales nucléaires, sable, et/ou cendres de déchets radioactifs incinérés. Plus particulièrement encore, lesdits déchets radioactifs de départ présentent une composition de départ répondant à la définition suivante dans le système ternaire CaO/SiO2/X203, dans lequel X203 et PI ont les significations données précédemment : Pc et Px sont inférieurs à 75 % et Ps est inférieur à 60 %. Dans un mode préféré de réalisation, ladite composition cible correspond à des pourcentages massiques suivants - Pc compris entre 40 et 50%, et - Ps compris entre 20 et 40%. Ce domaine de composition cible permet d'obtenir un matériau polycristallin en visant une composition proche mais différente de l'eutectique, étant entendu que l'obtention d'un matériau polycristallin est plus favorable que l'obtention d'un verre correspondant à une composition eutectique. En effet, le matériau polycristallin, contrairement au verre, de développe pas de contraintes internes lors du refroidissement, même si celui-ci est très rapide, moins de 24 h, et ne risque donc pas d'éclater sous l'effet de ces contraintes. On favorise la cristallisation par 2 effets : en s'écartant de l'eutectique, ou en réduisant la vitesse de refroidissement autour de la température de cristallisation (entre 1250°C et 1000°C dans notre cas). Lorsque l'on s'écarte de l'eutectique, il vaut mieux viser le domaine de la gehlénite où les températures de fusion augmentent peu au-dessus de celle de l'eutectique, que celui de la larnite, où les températures de fusion augmentent très rapidement. Plus particulièrement encore, dans un procédé selon l'invention, on réalise les étapes selon lesquelles : a.1/ on traite une terre calcaire et/ou des gravats de béton dont ladite composition de départ répond à la définition suivante dans un système ternaire CaO/SiO2/X203, dans lequel X203 et PI ont les significations données ci-dessus : - Pc est compris entre 50 et 80%, et - Ps est supérieur ou égal à 20%, et - PB=O, et a.2/ on ajoute de 5 à 50% de X203, choisi parmi Al2O3, Fe2O3 et B203. Plus particulièrement encore, à l'étape a.2/, on réalise un ajout de B2O3 inférieur à 10%, de préférence inférieur à 5% de la masse des déchets radioactifs à traiter et/ou PB est inférieur à 15%, de préférence inférieur à 7% dans ladite composition cible du monolithe obtenu. L'anhydride borique a la propriété d'être un agent fondant, c'est-à-dire diminuant la température de fusion du mélange. Ainsi, avec un ajout de 10% d'anhydride borique par rapport à la masse des déchets radioactifs à traiter, on arrive à baisser la température de fusion à 1 250°C pour le traitement de terre calcaire, gravats de béton et/ou boues de centrales nucléaires. Toutefois, l'anhydride borique présente l'inconvénient de fondre à très basse température, à savoir dès 300°C, de sorte qu'en présence d'oxyde de bore ou anhydride borique fondu, les dégagements gazeux générés par la calcination des carbonates, qui intervient vers 900°C, produisent une mousse, le résultat étant un matériau obtenu, extrêmement poreux. C'est pourquoi, de préférence, on limite l'ajout d'oxyde de bore ou anhydride borique à 5%, ce qui est suffisant pour abaisser la température de fusion d'environ 100°C pour le traitement de déchets radioactifs constitués de terre calcaire et/ou gravats de béton et/ou boues de centrales nucléaires. De préférence encore, à l'étape a.2/ : - l'ajout de B203 est inférieur à 5% de la masse des déchets radioactifs à traiter à l'étape a.1/ et/ou PB est inférieur à 7% dans ladite composition cible du monolithe obtenu, et - l'ajout de Al203 et Fe2O3 est supérieur à 10%, de préférence supérieur à 20% de la masse des déchets radioactifs à traiter à l'étape a.1/, et/ou Px est supérieur à 15%, de préférence supérieur à 30% dans ladite composition cible du monolithe obtenu. Dans la mesure où il est souvent difficile de mesurer de façon précise la composition des déchets radioactifs de départ et/ou des ajouts, compte-tenu de leur inhomogénéité, il apparaît pertinent de les caractériser aussi en fonction de la composition cible visée. C'est pourquoi, on a caractérisé ci-dessus l'ajout d'oxyde de bore en donnant la valeur de PB dans ladite composition cible du monolithe. On peut remonter à la composition de l'ajout par calcul en retirant la composition de départ et en prenant en compte la perte de masse par fusion ou perte au feu. Selon une variante avantageuse de réalisation de l'invention, on réalise le mélange de déchets radioactifs de compositions différentes pour obtenir ladite composition cible, sans ajout d'oxyde(s) trivalent(s) non radioactif(s) choisi(s) parmi Al203, Fe2O3 et B203. On peut ainsi envisager de traiter des produits de départ, à savoir des déchets radioactifs, en dehors de la définition générale de composition des déchets radioactifs donnée ci-dessus, à savoir Pc et Px inférieurs à 75% et Ps inférieur à 60%, pour autant que le mélange aboutisse directement à une dite composition cible. En outre, on obtient des taux d'incorporation supérieurs à 3. Plus particulièrement encore, on réalise le mélange de : 1/ une dite terre calcaire et/ou desdits gravats de béton de dites compositions de départ suivantes : Pc compris entre 50 et 80%, et 2/ une boue de déchets radioactifs, de préférence une boue de centrale nucléaire, de dite composition de départ suivante : Px compris entre 10 et 70%, de préférence de 15 à 40% et Pc inférieur à 50%, de préférence inférieur à 35%, notamment de 30 à 40%. Dans les deux domaines de composition des terres et, respectivement, boue radioactive, dans chaque type de composition de terre, il existe au moins une composition de boue convenable pour obtenir directement la composition cible par mélange des deux déchets dans une proportion relative en pourcentage massique de 30/70 à 70/30, de préférence 40/60 à 60/40. Plus particulièrement, dans un procédé selon l'invention, à l'étape a/, on réalise les étapes suivantes dans lesquelles : a.1/ on traite un terre calcaires et/ou des gravats de béton dont ladite composition de départ répond à la définition suivante, dans le système ternaire CaO/SiO3/X203 : - Pc est compris entre 50 et 80%, et - PS est compris entre 20 et 50%, et - Px est inférieur ou égal à 20%, de préférence compris entre 4 et 10%, X203 étant un oxyde trivalent ou un mélange d'oxydes trivalents choisis parmi Al2O3 et Fe2O3, et PB =0, et a.2/ on ajoute l'additif contenant X203 de manière à atteindre ladite composition cible de monolithe suivante dans le système ternaire CaO/SiO3/X203 : - Pc est compris entre 35 et 55%, et - PS est compris entre 15 et 40%, et - Px est compris entre 10 et 45%. Dans un mode de réalisation avantageux, on extrait les grosses pierres des terres calcaires de manière à rapprocher la-dite composition de départ de ladite composition cible. Plus particulièrement, on extrait des terres calcaires les grosses particules, de taille supérieure à 1 cm, de préférence supérieure à 5 cm, de manière à ce que la composition de la partie fine s'approche de ladite composition cible, de préférence de manière à ce qu'elle atteigne ladite composition cible. Plus particulièrement encore, on extrait les grosses particules des terres calcaires avec un seuil de coupure granulométrique permettant d'éliminer 20 à 80% de la masse de terre initiale. Selon la distribution granulométrique de la terre ce seuil sera supérieur à 1 cm, de préférence supérieur à 5 cm. La séparation granulométrique des pierres, notamment lors du traitement d'une terre calcaire, présente deux intérêts : - lorsque la contamination est d'origine exogène, ce qui est le plus souvent le cas, les grains petits ou gros sont contaminés en surface et non pas en volume. En conséquence, les petits grains présentent une activité radioactive massique supérieure à celle des gros, et - les pierres sont essentiellement constituées de calcaire avec une gangue argileuse, laquelle est plus concentrée en alumine que la terre brute, de sorte que la séparation des pierres de grosse taille permet de diminuer la quantité d'alumine à ajouter aux déchets pour obtenir la composition cible. Ainsi, le tri granulométrique de la terre radioactive à traiter peut même permettre de modifier ladite composition de départ pour qu'elle rentre dans la définition de ladite composition cible, en extrayant les grosses pierres, lesquelles peuvent ensuite être transformées en déchets TFA par simple lavage. Dans un mode particulier de réalisation, on réalise le chauffage du bain de fusion par effet Joule, à l'aide d'électrodes, de préférence d'électrodes en graphite, plongées dans le matériau de déchets radioactifs à traiter, ledit matériau de déchets radioactifs étant placé dans un creuset refroidi constitué de tuyaux jointifs en acier, dans lesquels on fait circuler un liquide tel que de l'eau, de manière à maintenir le creuset à une température inférieure à la température de fusion de l'acier entrant dans sa composition. Dans une variante de réalisation, on peut chauffer les déchets radioactifs par rayonnement avec l'arc électrique des électrodes placées au dessus de la charge des déchets. De façon connue, ces creusets sont constitués de tuyaux en acier parcourus par de l'eau de façon à maintenir la température de l'acier à une température inférieure à la température de fusion de l'acier, soit environ 1 550°C. Selon d'autres caractéristiques avantageuses d'un procédé selon l'invention : - avant d'introduire lesdits déchets radioactifs dans ledit creuset, on réalise le broyage desdits déchets radioactifs, de préférence pour obtenir une granulométrie inférieure à 5 cm, de préférence encore inférieure à 1 cm, d'une partie au moins des particules qu'il contient, et - les fumées dégagées lors de la fusion des déchets radioactifs sont refroidies à moins de 200°C et les radioéléments gazeux tels que césium, qu'elles contiennent, sont piégés dans un filtre à particules. D'autres caractéristiques et avantages de la présente invention apparaitront à la lumière de plusieurs exemples détaillés de réalisation, faits en référence aux figures 1 à 8, dans lesquelles : les figures 1 à 3 représentent des diagrammes ternaires CAS, avec: - la représentation du domaine A de la composition cible selon l'invention et le domaine B de la composition ternaire vitreuse du brevet FR 2 741 552, sur la figure 1, et - la représentation de la composition de béton et terre traitée et roche artificielle obtenue, sur la figure 2, et - l'indication des compositions de terre et de boue, ainsi que du mélange obtenu, sur la figure 3; la figure 4 représente le diagramme ternaire chaux/hématite/silice; la figure 5 représente le diagramme ternaire chaux/anhydride borique/silice; les figures 6A à 6D représentent différentes étapes du procédé de chauffage dans un creuset refroidi; la figure 7 représente un schéma d'installation de mise en oeuvre du procédé selon l'invention; la figure 8 représente un schéma de diagramme ternaire CXS. A- DECHETS TRAITES Les déchets traités (terre calcaire, béton, boue), dans les exemples 1 à 9 ci-après, sont essentiellement constitués de carbonate de calcium (CaCO3), silice (SiO2), alumine (Al2O3) et hématite (Fe2O3). On indique, dans les tableaux suivants, les compositions moyennes des déchets dans un premier tableau, puis, dans un deuxième tableau, les pourcentages massiques des déchets Pc, Ps et P Et les pourcentages massiques des constituants du déchet calciné s'écrivent : Composant CaO SiO2 Al203 Autres Humidité et minéraux organiques Pourcentage 100.P'c 100.P's 100.P 'A 100.P'X 0 massique P = P = P = P = ci 178 M ù M Al ù M Xi* ù M De cette manière, on a : Pci+Psi+PA1+Pxi = 100 La chaux vive (CaO) peut également être obtenue par calcination du plâtre (Ca504(H20)2) ou de la chaux éteinte (Ca(OH)2). Les rapports de masse moléculaires sont alors respectivement de 3,07 et 1,32, plutôt que 1,78 pour le carbonate. B.2- Pourcentages du diagramme CAS Pour situer la composition du déchet dans le diagramme CAS, on considère le déchet calciné, et on ne prend en compte que la chaux, l'alumine et la silice. 24 Dans les M1 grammes de déchet calciné du paragraphe B.1-, on ne prend en compte qu'une partie M2, s'écrivant : Mz P78 + P s+P'A Et les pourcentages massiques dans le diagramme CAS s'écrivent : Composant CaO SiO2 Al203 Pourcentage P = 100.Pc P = 100.Ps P = 100.PA massique 178Mz S M A z M2 De cette manière, on a Pc+PS+PA = 100 B.3- Exemples de calculs des proportions Les proportions en pourcentage massique pour la terre, utilisées dans les exemples, sont les suivantes : Composant CaCO3/CaO SiO2 Al203 Autres Humidité et minéraux organiques Composition 67,5 17 4,5 3 8 terre crue Après 60,7 27,3 7,2 4,8 0 calcination Pourcentages 63,8 28,6 7,6 - - CAS Les proportions en pourcentage massique pour un béton, autre que celui utilisé dans les exemples mais qui a été testé, étaient les suivantes Composant CaCO3/CaO SiO2 Al203 Autres Humidité et minéraux organiques Composition 80,7 15,1 1,8 2,4 0 béton cru Après 70,1 23,4 2,8 3,7 0 calcination Pourcentages 72,8 24,3 2,9 - - CAS B.4- Coefficient d'équivalence alumine pour l'hématite et l'oxyde de bore Initialement, on a traité de la terre et du béton en y ajoutant exclusivement de l'alumine, seule. Puis, on a testé le remplacement de l'alumine par d'autres oxydes trivalents, à savoir Fe2O3 et B2O3. On a constaté que l'alumine peut être substituée en totalité ou en partie par de l'hématite ou de l'anhydride borique ou par des précurseurs se transformant en ces molécules lors de la calcination, de manière à conserver une similitude entre les propriétés des différents oxydes utilisés, en comptabilisant, dans le mélange final, une masse d'alumine totale égale à la masse d'alumine réelle à laquelle on ajoute 0,28 fois la masse d'hématite et 2 fois la masse d'anhydride borique. Ces coefficients d'équivalence, 0,28 et 2, ne résultent pas simplement d'une constatation empirique, mais ont été déterminés à partir de la comparaison au diagramme CAS des diagrammes ternaires chaux/hématite/silice et chaux/anhydride borique/silice. Sur les trois diagrammes on constate en effet qu'un ensemble relativement rectiligne de vallées eutectiques (A (figure 1) et 9-10 (figures 4-5)) rejoint le point M de la ligne CaO-SiO2 à un point P de la ligne CaO-X203 (où X203 est l'oxyde trivalent), comme schématisé sur la figure 8. La position du point M ne dépend pas de la nature de l'oxyde trivalent, et se situe dans le domaine de la rankinite. La comparaison des positions du point P pour les différents oxydes trivalents permet de déterminer ces coefficients d'équivalence. Comme pour le cas de l'alumine, si on déséquilibre la composition pour s'éloigner de l'eutectique, la température de fusion augmente vite à gauche de la vallée (excès de chaux), et doucement à droite de la vallée (déficit de chaux). La position du point P définit px, px étant le pourcentage en masse de X203 dans un mélange binaire CaO - X203. Ces valeurs de px ont été déterminées graphiquement sur les diagrammes ternaires, en prenant un point milieu approximatif lorsque les vallées eutectiques se ramifient vers la ligne CaO/X203 (cas de X=Fe et X=A1) : Oxyde Al2O3 Fe2O3 B2O3 trivalent % Px 53 80 36 Les coefficients d'équivalence sont définis de telle manière qu'en comptabilisant, dans un mélange binaire ou ternaire, la masse de X203 par la masse réelle multipliée par ce coefficient d'équivalence, le point P du diagramme CXS se superpose au point P du diagramme CAS. Dans ce qui suit : - px est la proportion massique réelle de l'oxyde trivalent X203 dans le mélange CaO/X203 correspondant à la position du point P dans 15 le diagramme CXS, - PA est la proportion massique réelle d'Al2O3 dans le mélange CaO/Al2O3 correspondant à la position du point P dans le diagramme CAS, - kX est le coefficient d'équivalence. 20 1 gramme de mélange binaire, correspondant à p, contient px grammes de X203 et (1-px) grammes de CaO. Par application du coefficient d'équivalence, ce mélange est supposé équivalent à un mélange de k.px grammes d'Al2O3 et (1-px) grammes de CaO. k.px Les proportions dans ce mélange équivalent sont k.px +1ù px d'AI203 et 1 Px de CaO. k. px + 1ù p.x On recherche k de telle manière que la proportion d'AI203 soit égale à pA : k.px =pA~kpAùpx) k.px+1ùpx px•(1ùPA) Les coefficients d'équivalence ainsi déterminés sont de 2 pour B203 et 0,28 pour Fe2O3. Les données expérimentales ont validé ces coefficients d'équivalence. C- PROTOCOLE DES EXEMPLES 1 A 9 10 Dans les exemples 1 à 9, on a visé un domaine cible défini autour de la vallée eutectique séparant la géhlénite (Ca2AI2SiO7) de la larnite (Ca2SiO4) dans le diagramme CAS, avec : - 50% > Pc > 35%, et - 40% > Ps > 20%, 15 Les températures de fusion thermodynamiques dans cette vallée vont d'un peu moins de 1 400°C à un peu plus de 1 500°C dans le diagramme CAS. Le procédé de conditionnement de déchets toxiques dans une roche artificielle, un verre ou un solide vitrocristallin, comprenait les 20 étapes successives de : - analyse du ou des déchets, - ajustement de la composition par ajout d'additifs, de manière à ce que la composition finale soit dans le domaine cible, 285 - le cas échéant, mélange de déchets de manière à entrer dans le domaine de départ défini ci-dessus, - lorsque la composition finale comprend plus de 10% d'anhydride borique, calcination séparée des composants susceptibles de se décomposer à température supérieure à 300°C, - fusion de l'ensemble à une température comprise entre 1 250 et 1 650°C (les températures inférieures à 1 550°C étant obtenues avec des concentrations d'oxyde de bore supérieures à 3%) - coulée du liquide en fusion dans une lingotière perdue ou réutilisable, - obtention d'un monolithe après refroidissement sans recuit, en quelques heures à 15 jours, selon la taille du monolithe. On a réalisé un chauffage par effet Joule, avec des électrodes en graphite, dans un creuset refroidi. En alternative au creuset refroidi, on peut utiliser un creuset sacrificiel en alumine, creuset permettant un ajustement automatique de la composition du déchet final. Cette technique de chauffage par effet Joule est préférée à la technique de chauffage par la torche à plasma car il faut fondre une quantité importante de déchets, avec un objectif industriel de robustesse et de cadence. Sur le schéma des figures 6A à 6D, les électrodes de graphite 30 (figure 6A) (habituellement au nombre de 3) chauffent le matériau solide 32 par rayonnement à partir d'un arc 31 entre les électrodes, puis plongent dans le bain 34 (figure 6B) pour entretenir la fusion par effet Joule. Selon la matière constituant le déchet initial, il est également possible de commencer la chauffe en plongeant les électrodes dans la charge. Les électrodes sont motorisées de manière à pouvoir les monter ou les baisser. L'effet Joule étant plus efficace que le chauffage par rayonnement, il est intéressant de fonctionner en semi-continu, avec un bain de volume plus important que celui du lingot 26 (figure 7), de manière à toujours garder un bain en fusion dans le creuset 33. Le creuset refroidi 33 est constitué de tuyaux jointifs 33a délimitant une cavité. On fait circuler de l'eau dans les tuyaux afin que la couche la plus externe du déchet se solidifie. La couche solide 35 ainsi créée protège le creuset de la corrosion. Les électrodes 30 se consomment petit à petit. Cette consommation représente au maximum 1% de la masse du déchet traité, et ne diminue donc pas significativement le taux d'incorporation. Ce principe de four est utilisé industriellement pour la fusion des métaux et pour la production de céramiques. Le principe de chauffage par arc et effet Joule est également connu. Sur la figure 7, on a représenté une installation avec les équipements en amont et les équipements en aval du four 15. Avant d'injecter les déchets 10 dans le four 15, il faut : - les sécher 14, le cas échéant, - les broyer 11, si nécessaire, pour obtenir une granulométrie inférieure à 5 cm, typiquement. Dans certains cas, notamment celui de la terre contaminée, il peut être économiquement intéressant de séparer les grosses pour les évacuer en déchet TFA (très faiblement actif), catégorie inférieure aux FA/MA, et moins onéreuse, - réaliser le mélange avec les adjuvants 12. Les équipements en aval comprennent des lingotières 26 et un local 27 permettant le refroidissement. Le local 27 doit être dimensionné en fonction du flux de déchets traités, et de la durée de refroidissement, une semaine maximum. Le mode de conditionnement final préféré est le fût métallique, en tant que lingotière "perdue". Le bain fondu est directement coulé dans le fût. Le fût est enfoui dans un sable d'alumine afin de limiter la vitesse de refroidissement. Après refroidissement, le chargement du fût est complété par du mortier 28, si nécessaire, le fût est peint et fermé, puis évacué. Les déchets plus actifs sont conditionnés dans d'autres emballages tels que caissons ou coques béton. Dans ce cas, le bain fondu est coulé en lingotières de dimensions et formes adaptées au conditionnement final, de manière à ne pas y laisser de vides. Les lingots 26 sont démoulés quelques minutes après la coulée, puis, comme les fûts, sont enfouis dans un sable d'alumine pour refroidissement. Selon la nature du déchet, les fumées 17 contiennent, outre de l'azote et de l'oxygène, eau, CO2, CO, COV (composés organiques volatils), SOx, NOx et poussières. La radioactivité, sauf cas très particuliers (tritium et 14C), est portée par les poussières et, partiellement, sous forme gazeuse (isotopes de l'iode, du césium et du ruthénium). Une forte teneur en COV et CO (provenant d'une forte teneur en produits organiques dans les déchets) nécessiterait une post-combustion (non représentée sur le schéma). L'étape suivante est un refroidissement 18 des fumées à moins de 200°C, de manière à ce que les radioéléments gazeux (césium, ruthénium) repassent sous forme particulaire, et soient piégés dans le filtre à particule 19. En l'absence de radioéléments particuliers (tritium, 14C, iodes), le gaz après filtration 19 peut être considéré comme non radioactif. Il subit un lavage à l'eau 22 dans une colonne de lavage 20 pour abattre les NOx et les SOx. Le gaz 21 est contrôlé, puis rejeté à l'atmosphère. L'abattage complet des NOx nécessite en complément un dispositif particulier, connu dans l'industrie, dans lequel ces NOx sont réduits en di-azote par de l'ammoniac. Lorsque la solution de lavage des gaz est saturée, elle est évaporée et cristallisée. La vapeur d'eau 22 est condensée pour être réutilisée comme solution de lavage. Les sels 23 25 (nitrates, sulfates, carbonates) constituent un déchet qui, selon la réglementation et la nature de la radioactivité du déchet entrant, sera considéré comme déchet industriel spécial ou déchet radioactif TFA. Pour des raisons pratiques, certains essais réalisés l'ont été dans un creuset sacrificiel en alumine, le bain fondu incorpore alors de l'alumine du creuset, jusqu'à trouver un équilibre à la température qui lui est imposée. Par ailleurs, les produits crus (terre et béton) sont très hétérogène, ce qui rend difficile la détermination de leur composition. On a donc effectués en complément les analyses des produits cuits, en vérifiant les facteurs de perte au feu déterminés indépendamment, par analyse thermogravimétrique. Certains essais ont été réalisés à petite échelle (100 g), les échantillons ayant été finement broyés (granulométrie inférieure au cm). D'autres essais ont été réalisés à plus grande échelle (2 kg), avec une granulométrie atteignant le cm. A l'échelle industrielle (500 kg par coulée), on peut tolérer une granulométrie pouvant atteindre 5 cm, voire 10 cm. D- EXEMPLES 1 A 9 Dans les tableaux des exemples 1 à 9 suivants, les compositions des produits de départ crus et des produits après cuisson sont des pourcentages en masse, avec : . (1) = CaCO3 pour la terre crue, CaO pour le produit cuit . (2) = AI2O3 pour les lignes 1 et 3 des tableaux . (3) = X203 (proportion d'équivalent en AI2O3) pour la dernière ligne "proportions CXS" dans un système ternaire Pc + Ps + Px = 100% Dans les tableaux des exemples 1 à 9 suivants, on donne, dans la ligne "proportions CXS", les valeurs de Pc, Px, Ps, respectivement dans les colonnes CaCO3/CaO, AI2O3/X203, Fe2O3 et SiO2, tel que défini ci-dessus avec : - Pc+PS+PX= 1000/0, et - PX = PA+PB+PH. Le taux d'incorporation d'un matériau de déchets donné est le volume du monolithe obtenu divisé par le volume dudit matériau. Dans la dernière colonne des tableaux, le terme "orga" signifie "composés organiques". Exemple 1 (figure 2) Terre + 20 % d'alumine (référence 4, figure 2) Composant CaCO3 AI2O3 (2) Fe2O3 SiO2 Autres H2O et CaO (1) X203 (3) minéraux orga. Composition terre crue 67,5 4,5 1,3 17,1 1,4 8,2 (%) Ajout (% en masse du 20 cru) Composition 46,1 29,8 1,6 20,8 1,7 - terre cuite (%) Proportions CXS terre 47,5 31,1 21,4 - - cuite (%) Température de fusion (°C, constatée) 1620 Taux d'incorporation de terre (l'alumine ajoutée est un produit frais) 3,0 Taux d'incorporation des terre + AI2O3 (l'alumine ajoutée provient d'un 3,6 déchet radioactif) L'ajustement de composition a été automatique, par digestion du creuset en alumine. La composition du produit cuit est sur la vallée eutectique géhlénite/larnite (voir figure 2, référence 4). On a constaté, lors des essais suivants sur la terre avec ajout d'alumine et hématite ou avec ajout d'alumine et anhydride borique, que la proportion d'équivalent alumine (X203 dans le mélange CXS) reste voisine de cette proportion d'équilibre (31,1%), ce qui justifie expérimentalement la notion d'équivalence à l'alumine. 34 Exemple 2 (figure 2) Terre + 35 % d'alumine (référence 5, figure 2) Composant CaCO3 AI2O3 (2) Fe2O3 SiO2 Autres H2O et CaO (1) X203 (3) minéraux orga. Composition terre 67,5 4,5 1,3 17,1 1,4 8,2 crue (%) Ajout (% en 35 masse du cru) Composition 39,0 40,6 1,4 17,6 1,4 - terre cuite (%) Proportions CXS 39,9 42,0 18,0 - - terre cuite (%) Température de fusion (°C, constatée) 1600 Taux d'incorporation de terre (l'alumine ajoutée est un produit frais) 3,0 Taux d'incorporation des terre + AI2O3 (l'alumine ajoutée provient d'un 3,6 déchet radioactif) On a réalisé beaucoup d'essais autour de cette composition, afin d'éviter la corrosion du creuset. La composition du cuit est à peu près au milieu du le domaine de la géhlénite. La vallée eutectique a un flanc très peu pentu, lorsque l'on quitte cette vallée pour s'avancer dans le domaine de la géhlénite. La température de fusion théorique n'augmente pas significativement. Par contre, l'excès d'alumine diminue la viscosité, ce qui diminue la température de fusion effective. 35 Exemple 3 Béton + 10 % d'alumine (référence 2, figure 2) Composant CaO AI2O3 (2) Fe2O3 SiO2 Autres H2O et (1) X203 (3) minéraux orga. Composition béton 58,9 3,0 0,4 30,1 1,6 6,0 cru (%) Ajout (% en 10 masse du cru) Composition 46,3 15,5 0,5 35,8 1,9 - béton cuit (%) Proportions CXS 47,4 16,0 36,6 - - béton cuit (%) Température de fusion (°C, constatée) 1620 Taux d'incorporation de terre (l'alumine ajoutée est un produit frais) 4,0 Taux d'incorporation des terre + AI2O3 (l'alumine ajoutée provient 4,3 d'un déchet radioactif) (1) : pour ce qui concerne le béton cru, il s'agit en fait d'un mélange de chaux plus ou moins hydratée (CaO(H2O)n) et de carbonate 5 (CaCO3). La composition du béton cru (référence 1, figure 2) est proche du domaine de la rankinite. La composition du béton cuit (référence 2, figure 2) est proche de l'intersection entre les 4 domaines : rankinite, pseudo-wollastonite, géhlénite, larnite. 36 Exemple 4 Terre + 20 % d'alumine + 20 % d'hématite Composant CaCO3 AI2O3 (2) Fe2O3 SiO2 Autres H2O et CaO (1) X203 (3) minéraux orga. Composition terre 67,5 4,5 1,3 17,1 1,4 8,2 crue (%) Ajout (% en 20 20 masse du cru) Composition 37,1 24,0 20,9 16,7 1,4 - terre cuite (%) Proportions CXS 44,3 35,7 20,0 - - terre cuite (%) Température de fusion (°C, constatée) 1550 Taux d'incorporation de terre (l'alumine et l'hématite ajoutées sont 2,4 des produits frais) Taux d'incorporation des terre + Fe2O3 (l'alumine ajoutée est un 2,7 produit frais) Taux d'incorporation des terre + AI2O3 (les ajouts proviennent de 3,2 déchets radioactifs) 37 Exemple 5 Terre + 10 % d'alumine + 30 % d'hématite Composant CaCO3 AI2O3 (2) Fe2O3 SiO2 Autres H2O et CaO (1) X203 (3) minéraux orga. Composition terre 67,5 4,5 1,3 17,1 1,4 8,2 crue (%) Ajout (% en 10 30 masse du cru) Composition 37,1 14,2 30,7 16,7 1,4 - terre cuite (%) Proportions CXS 48,4 29,8 21,8 - - terre cuite (%) Température de fusion (°C, constatée) 1510 Taux d'incorporation de terre (l'alumine et l'hématite ajoutées sont des 2,4 produits frais) Taux d'incorporation des terre + Fe2O3 (l'alumine ajoutée est un produit 2,8 frais) Taux d'incorporation des terre+AI2O3+Fe2O3 (les ajouts viennent de 3,1 déchets radioactifs) 38 Exemple 6 Terre + 15 % d'alumine + 2,5 % d'anhydride borique Composant CaCO3 AI2O3 (2) Fe2O3 B2O3 SiO2 Autres H2O et CaO (1) X203 (3) minéraux orga. Composition 67,5 4,5 1,3 17,1 1,4 8,2 terre crue (%) Ajout (% en 15 2,5 masse du cru) Composition 47,5 24,5 1,7 3,1 21,5 1,8 - terre cuite (%) Proportions 47,4 31,1 21,4 - - CXS terre cuite (%) Température de fusion (°C, constatée) 1550 Taux d'incorporation de terre (l'alumine et l'hématite ajoutées sont des 3,1 produits frais) Taux d'incorporation des terre + B2O3 (l'alumine ajoutée est un produit 3,2 frais) Taux d'incorporation des terre+AI2O3+6203 (les ajouts proviennent de 3,7 déchets radioactifs) 39 Exemple 7 Terre + 10 % d'anhydride borique Composant CaCO3 AI2O3 (2) Fe2O3 B2O3 SiO2 Autres H2O et CaO (1) X203 (3) minéraux orga. Composition 67,5 4,5 1,3 17,1 1,4 8,2 terre crue (%) Ajout (% en 10 masse du cru) Composition 52,5 6,2 1,8 13,9 23,7 1,9 - terre cuite (%) Proportions 47,4 31,2 21,4 - - CXS terre cuite (%) Température de fusion (°C, constatée) 1250 Taux d'incorporation de terre (B203 ajouté est un produit frais) 3,4 Taux d'incorporation des terre + B2O3 (B203 provient d'un déchet 3,8 radioactif) On remarquera la très faible température de fusion. Ce mélange est le plus concentré en bore qui ne produit pas de mousse. L'incorporation d'oxyde de bore étant en quantités supérieures à 5%, pour éviter ou réduire la production de mousse, il faut calciner les carbonates avant d'incorporer l'oxyde de bore, soit séquentiellement dans un four unique, soit en utilisant un four dédié à la calcination (autour de 950°C). 40 Exemple 8 (figure 3) 50 % terre + 50 % boue (boue simulée) Composant CaCO3 AI2O3 (2) Fe2O3 SiO2 Autres H2O et CaO (1) X203 (3) minéraux orga. Composition terre 67,5 4,5 1,3 17,1 1,4 8,2 crue (%) Ajout (% en masse 35 6 26 33 de la boue crue) Composition du 39,2 7,1 18,6 34,1 1,0 - mélange cuit (%) Proportions CXS du 45,7 14,5 39,8 - - mélange cuit (%) Température de fusion (°C, constatée) 1400 Taux d'incorporation de terre 1,7 Taux d'incorporation des terre + boue 3,5 On constate que la composition du mélange 50/50 de boue et terre (référence 8, figure 3) entre dans le domaine cible défini ci-5 dessus. 41 Exemple 9 Fraction fine de la terre : granulométrie inférieure à 1 cm (50 % de la masse initiale) Composant CaCO3 AI2O3 (2) Fe2O3 SiO2 Autres H2O et CaO (1) X203 (3) minéraux orga. Composition 67,5 4,5 1,3 17,1 1,4 8,2 terre crue (%) Ajout (% en -41,7 -1,3 -0,4 -5,9 -0,7 masse de la terre crue) Composition du 47,7 10,3 3,1 36,8 2,4 - mélange cuit (%) Proportions CXS 49,8 11,7 38,5 - - du mélange cuit (%) Température de fusion (°C, constatée) 1530 Taux d'incorporation 8,1 Les "ajouts" sont négatifs parce que l'on a retiré une partie de la matière initiale. Le taux d'incorporation très élevé (8,1) tient au fait que les grosses particules, supposées TFA, représentent un coût déchet négligeable par rapport au produit final FA. Les proportions CXS du produit final sont très voisines de celles correspondant au béton + 10% Al (référence 2, figure 2) et au mélange 50/50 terre/boue (référence 8, figure 3). 42 E- Analyses des résultats Les essais ci-dessus montrent que l'ajout concerté d'alumine, de manière à atteindre la vallée eutectique séparant la géhlénite (Ca2AIZSiO7) de la larnite (Ca2SiO4) dans le diagramme ternaire CAS (Chaux, Alumine, Silice), réduit à la fois la température de fusion et la corrosivité du bain en fusion. Les essais réalisés montrent que les régions des vallées eutectiques sélectionnées présentent des caractéristiques intéressantes pour la fusion des déchets : température de fusion effective raisonnable (inférieure à 1 650°C) et faible viscosité du bain. La faible viscosité est attribuée à la forte proportion de chaux. Cette faible viscosité diminue l'écart entre température de fusion effective et température de fusion thermodynamique. L'écart constaté sur terre + alumine est de 70°C, celui constaté sur béton + alumine (contenu en chaux plus faible) est de 270°C. Par comparaison, pour un verre E (figure 1), tel que visé dans FR 2 741 552, l'écart peut dépasser 500°C, ce qui diminue fortement l'intérêt de travailler autour du point le bas du diagramme CAS (1 170°C). Les essais ont démontré que 50 % du césium initialement présent dans le déchet reste capté dans le monolithe obtenu selon la présente invention, même avec des températures de fusion de 1 650°C. Par ailleurs, la faible viscosité permet une homogénéisation rapide du bain en fusion, ce qui facilite le refroidissement du monolithe. Selon la présente invention, on obtient des blocs monolithiques de plusieurs kilogrammes avec un refroidissement de quelques heures, sans aucune fissure, ni, à plus forte raison, éclatement. Des essais ont été réalisés à échelle industrielle (monolithe de 500 kg), avec une durée de refroidissement de 24 heures seulement. 43 On préfère obtenir un solide polycristallin plutôt qu'un verre. Un solide polycristallin ou roche artificielle est plus apte à ne pas fissurer malgré un refroidissement rapide. Les conditions pour obtenir un tel état du produit final sont une composition s'écartant légèrement de l'eutectique, de préférence dans le domaine de la géhlénite, et une vitesse de refroidissement maîtrisée jusqu'à 1 000°C. En effet, pour obtenir un matériau polycristallin, il faut d'une part viser une composition proche, mais différente de l'eutectique, d'autre part réduire la vitesse de refroidissement autour de la température de cristallisation. Il est plus facile de placer la cible dans le domaine de la géhlénite (excès d'alumine dans la terre) que dans celui de la larnite (manque d'alumine dans la terre). En effet, la température de fusion augmente très vite lorsque l'on s'éloigne de l'eutectique pour aller dans le domaine de la larnite, alors qu'elle augmente très lentement dans le domaine de la géhlénite. Un verre est moins favorable qu'un solide polycristallin, mais peut aussi être envisagé compte-tenu de la bonne homogénéité du bain. La durée de refroidissement devra alors être augmentée (une semaine). Les essais ont montré qu'un bain fondu mal équilibré, c'est-à-dire dont la composition est trop éloignée d'un eutectique, est très avide d'alumine. Couplé à la faible viscosité, cette caractéristique permet un auto-ajustement de la composition. Il suffit d'utiliser un creuset sacrificiel ou des blocs d'alumine dans le bain pour que la composition s'ajuste d'elle-même à celle de la vallée eutectique la plus proche, en quelques minutes, par composition du creuset. On a constaté que la cristallisation du matériau cible se produit lors du refroidissement entre 1 250 et 1 000°C. Une vitesse de refroidissement relativement lente jusqu'à 1 000°C (de l'ordre de l'heure) déclenche la cristallisation. Une fois cristallisé, le matériau supporte un refroidissement très rapide (moins de 24 heures) jusqu'à température ambiante, sans développer de fissure. Le profil de refroidissement désiré s'obtient en enfouissant le lingot fraîchement coulé dans un lit d'alumine en poudre (ou autre matériau réfractaire présentant une conductivité thermique similaire), et en laissant refroidir l'ensemble naturellement dans un local à température ambiante pendant quelques heures. En-deçà de 1 000°C, on peut accélérer le refroidissement en sortant le lingot de son lit d'alumine (trempe à l'air), voire en le trempant dans l'eau. Un verre devra être laissé dans son lit d'alumine pendant toute la durée du refroidissement. L'ajout d'alumine non radioactive, acheté dans le commerce, dans le but d'ajuster la composition, dégrade le taux d'incorporation. Il est donc préférable d'ajuster la composition en mélangeant des déchets radioactifs, notamment de l'alumine radioactive, des boues d'épuration d'effluents de centrales nucléaires, le taux d'incorporation étant alors maximal. Les températures de fusion des diagrammes ternaires avec hématite et anhydride borique sont significativement plus basses, ce qui est favorable, et est corroboré par les résultats expérimentaux, surtout en présence d'anhydride borique. Pour ce qui concerne les déchets étudiés (terre et béton), les compositions de la vallée eutectique larnite/géhlénite se rapprochent beaucoup plus de celles du déchet initial que l'eutectique E: Cette vallée est atteinte en ajoutant 20% en masse d'alumine à la terre, alors qu'il faudrait ajouter 25% d'alumine et 129% de silice pour atteindre l'eutectique E. Pour un déchet initial de densité apparente 1,1, le taux d'incorporation est alors de 3,0 dans la vallée, au lieu de 1,6 pour l'eutectique E. Les essais réalisés ont montré que la terre, dont les pierres ont été préalablement extraites (granulométrie supérieure à 1 cm, représentant 50 % de la masse initiale), fond à 1 530°C, sans ajout d'alumine. Le tri granolumétrique, complété si besoin d'un lavage à l'eau, permet de déclasser les pierres de la catégorie FA (faiblement actif), en TFA (très faiblement actif). Cette dernière catégorie de déchets nécessite un conditionnement moins rigoureux que les déchets FA (mise en big-bag, sans immobilisation) et le coût de prise en charge est plus faible. La séparation granulométrique des pierres, notamment lors du traitement d'une terre calcaire, permet non seulement de réduire le volume de déchet à traiter, mais également de réaliser un ajustement de composition favorable. L'anhydride borique, considéré précédemment comme remplaçant de l'alumine, peut être également considéré comme agent fondant (dans le but de diminuer la température de fusion). En tant qu'agent fondant, on se limitera pratiquement à des ajouts inférieurs à 10%. Au-delà, les problèmes de mousse apparaissent. La soude est également un agent fondant connu. A proportion égale, son effet est moins fort que celui de l'anhydride borique. L'enrichissement en silice permet d'atteindre d'autres vallées eutectiques (larnite/rankinite, rankinite/pseudo-wollastonite, pseudowollastonite/géhlénite, point triple pseudowollastonite/géhlénite/anorthite) aussi vite que l'enrichissement en alumine permet d'atteindre la vallée entre géhlénite et larnite. Les vallées eutectiques pauvres en silice, autour des composés 3CaO.AI203, 5CaO.3AI203, CaO.AI203, CaO.2AI203 concernent des déchets de composition binaire (CaO et Al203), alors que la présente invention concerne des compositions ternaires. Mais le comportement du mélange est vraisemblablement voisin de celui des mélanges étudiés. REVENDICATIONS1. Procédé de conditionnement de déchets radioactifs, dans lequel on réalise les étapes successives suivantes : a/ on traite des déchets radioactifs dont la composition de l'extrait sec après calcination à 950°C, appelé ci-après composition de départ, comprend au moins 90% de composés choisis parmi CaO, Fe2O3, SiO2, Al2O3 et B2O3, et on complémente la composition desdits déchets de manière à atteindre une composition cible desdits déchets complémentés après calcination, et b/ on porte lesdits déchets radioactifs complémentés en fusion et c/ on coule ledit bain de fusion dans un conteneur, de manière à obtenir, après refroidissement, un monolithe de roche synthétique, vitreuse ou vitro-cristalline, dans lequel sont inclus lesdits déchets radioactifs, caractérisé en ce que, à l'étape a/, ladite composition de départ et ladite composition cible répondent aux définitions suivantes, dans un système ternaire CaO, SiO2 et X203, dans lequel X203 est un oxyde trivalent ou mélange d'oxydes trivalents choisis parmi Al2O3, Fe2O3 ou B203 - pour ladite composition de départ : - Pc et Px sont inférieurs à 90%, et - Ps est inférieur à 75%, et - pour ladite composition cible : - Pc est de 35 à 55%, de préférence de 40 à 50 %, et - Ps est de 10 à 45%, de préférence de 20 à 40%, - avec, dans les deux cas :Pc+PS+PX = 100%, et PX = PA+PH+PB, avec Pc = [Mc/(Mc+MS+MA+0,28MH+2MB)] x 100%, et PS = [MS/(Mc+MS+MA+0,28MH+2MB)] x 100%, et PA = [MA/(Mc+MS+MA+0,28MH+2MB)] x 100%, et . PH = [0,28MH/(Mc+MS+MA+0,28MH+2MB)] x 100%, et . PB = [2MB/(Mc+MS+MA+0,28MH+2MB)] x 100%, et . PI et MI sont les pourcentages massiques et, respectivement, masses de CaO (I =C), SiO2 (I=S), Al203 (I=A), Fe2O3 (I=H) et B203 (I=B). 2. Procédé selon la revendication 1, caractérisé en ce que : - à l'étape b/, on chauffe les déchets radioactifs dans un creuset et on les porte en fusion à une température de 1 250 à 1 650°C, et - à l'étape cl, on coule ledit bain de fusion dans un conteneur, de préférence de contenance d'au moins 200 I, de préférence encore de contenance d'au moins 500 I, en vue de former desdits monolithes et on refroidit ledit bain de fusion ainsi conditionné, sans recuit, jusqu'à température ambiante, en une durée inférieure à 15 jours, de préférence inférieure à une semaine, de préférence encore inférieure à 24 heures. 3. Procédé selon la revendication 2, caractérisé en ce qu'à l'étape c/, on effectue l'étape de refroidissement en deux étapes, à savoir : c.1/ on limite la vitesse de refroidissement dudit conteneur rempli dudit bain de fusion, dans la phase de refroidissement entre 1 250 et 1000 °C, à une vitesse de refroidissement comprise entre 50°C/h et 250°C/h, puis c.2/ on termine le refroidissement dudit conteneur de 1 000°C jusqu'à la température ambiante, sans limitation de vitesse de refroidissement, de préférence en plaçant ledit conteneur à l'air libre ou en le trempant dans l'eau froide jusqu'à ce que sa température descende jusqu'à la température ambiante. 4. Procédé selon l'une des revendications 1 à 3, caractérisé en ce que lesdits déchets radioactifs sont constitués de terre calcaire, gravats de béton, boues d'installations nucléaires, concentrats d'évaporateurs de centrales nucléaires, sable, et/ou cendres de déchets radioactifs incinérés. 5. Procédé selon l'une des revendications 1 à 4, caractérisé en ce que lesdits déchets radioactifs de départ présentent une composition de départ répondant à la définition suivante dans le système ternaire CaO/SiO2/X203, dans lequel X203 et PI ont les significations données dans la revendication 1 : Pc et Px sont inférieurs à 75 % et Ps est inférieur à 60 %. 6. Procédé selon l'une des revendications 1 à 5, caractérisé en ce que ladite composition cible correspond à des pourcentages massiques suivants : - Pc compris entre 40 et 50%, et - Ps compris entre 20 et 40%. 7. Procédé selon l'une des revendications 5 ou 6, caractérisé en ce qu'à l'étape a/, on réalise les étapes suivantes, dans lesquelles : a.1/ on traite une terre calcaire et/ou des gravats de béton dont ladite composition de départ répond à la définition suivante dans unsystème ternaire CaO/SiO2/X203, dans lequel X203 et PI ont les significations données dans la revendication 1 : - Pc est compris entre 50 et 80%, et - PS est supérieur à 20%, et - PB=O, et a.2/ on ajoute de 5 à 50% de X203, choisi parmi Al2O3, Fe2O3 et B203. 8. Procédé selon la revendication 7, caractérisé en ce qu'à l'étape a.2/, on réalise un ajout de B2O3 inférieur à 10%, de préférence inférieur à 5% de la masse des déchets radioactifs à traiter et/ou PB est inférieur à 15%, de préférence inférieur à 7% dans ladite composition cible du monolithe obtenu. 9. Procédé selon la revendication 8, caractérisé en ce qu'à l'étape a.2/ : - l'ajout de B2O3 est inférieur à 5% de la masse des déchets radioactifs à traiter à l'étape a.1/ et/ou PB est inférieur à 7% dans ladite composition cible du monolithe obtenu, et - l'ajout de Al2O3 et Fe2O3 est supérieur à 10%, de préférence supérieur à 20% de la masse des déchets radioactifs à traiter à l'étape a.1/, et/ou Px est supérieur à 15%, de préférence supérieur à 30% dans ladite composition cible du monolithe obtenu. 11. Procédé selon l'une des revendications 1 à 9, caractérisé en ce que l'on réalise le mélange de déchets radioactifs de compositions différentes pour obtenir ladite composition cible, sans ajout d'oxyde(s) trivalent(s) non radioactif(s) choisi(s) parmi Al2O3, Fe2O3 et B2O3. 12. Procédé selon l'une des revendications 5 à 10, caractérisé en ce que l'on réalise le mélange de :1/ une dite terre calcaire et/ou desdits gravats de béton de dites compositions de départ suivantes : Pc compris entre 50 et 80% et Px inférieur à 20%, et 2/ une boue de déchets radioactifs, de préférence une boue de centrale nucléaire, de dite composition de départ suivante : Px compris entre 10 et 70%, de préférence de 15 à 40% et Pc inférieur à 50%, de préférence inférieur à 35%. 12. Procédé selon l'une des revendications 7 à 11, caractérisé en ce qu'à l'étape a/, on réalise les étapes suivantes dans lesquelles : a.1/ on traite un terre calcaires et/ou des gravats de béton dont ladite composition de départ répond à la définition suivante, dans le système ternaire CaO/SiO3/X203 : - Pc est compris entre 50 et 80%, et - PS est compris entre 20 et 50%, et - Px est inférieur ou égal à 20%, de préférence compris entre 4 et 10%, X203 étant un oxyde trivalent ou un mélange d'oxydes trivalents choisis parmi Al2O3 et Fe2O3, et PB =0, et a.2/ on ajoute l'additif contenant X203 de manière à atteindre ladite composition cible de monolithe suivante dans le système ternaire CaO/SiO3/X203 : - Pc est compris entre 35 et 55%, et - PS est compris entre 15 et 40%, et - Px est compris entre 10 et 45%. 13. Procédé selon l'une des revendications 1 à 12, caractérisé en ce que l'on extrait des terres calcaires les grosses particules, de taille supérieure à 1 cm, de préférence supérieure à 5 cm, de manière àce que la composition de la partie fine s'approche de la composition cible, de préférence de manière à ce qu'elle atteigne ladite composition cible. 14. Procédé selon l'une des revendications 2 à 13, caractérisé en ce que l'on réalise le chauffage du bain de fusion par effet Joule, à l'aide d'électrodes, de préférence d'électrodes en graphite, plongées dans le matériau de déchets radioactifs à traiter, ledit matériau de déchets radioactifs étant placé dans un creuset refroidi constitué de tuyaux jointifs en acier, dans lesquels on fait circuler un liquide tel que de l'eau, de manière à maintenir le creuset à une température inférieure à la température de fusion de l'acier entrant dans sa composition. 15. Procédé selon l'une des revendications 2 à 14, caractérisé en ce que: - avant d'introduire lesdits déchets radioactifs dans ledit creuset, on réalise le broyage desdits déchets radioactifs, de préférence pour obtenir une granulométrie inférieure à 5 cm, de préférence encore inférieure à 1 cm, d'une partie au moins des particules qu'il contient, et - les fumées dégagées lors de la fusion des déchets radioactifs sont refroidies à moins de 200°C et les radioéléments gazeux tels que césium, qu'elles contiennent, sont piégés dans un filtre à particules.